(57)【特許請求の範囲】
【請求項１】
平滑な多角形の平面が積層された階段状の構造を有するチタン酸リチウム一次粒子および他の任意の形状を有するチタン酸リチウム一次粒子が集合して形成されＬｉ４Ｔｉ５Ｏ１２の組成を有するチタン酸リチウム凝集体であって、全一次粒子数に対して、前記階段状の構造を有するチタン酸リチウム一次粒子数が１０％以上であることを特徴とするチタン酸リチウム凝集体。
【請求項２】
前記階段状の構造は、多角形の平滑な平面が３段以上積層された構造であることを特徴とする請求項１に記載のチタン酸リチウム凝集体。
【請求項３】
前記階段状の構造は、段差（平面の厚さ）が５〜１００ｎｍ、階段状部分の長さ（段の奥行き）が５〜５００ｎｍ、階段状部分の幅が１００〜１０００ｎｍであることを特徴とする請求項１または２に記載のチタン酸リチウム凝集体。
【請求項４】
リチウムを吸蔵・放出可能な正極活物質を有する正極と、請求項１〜３のいずれかに記載のチタン酸リチウム凝集体を負極活物質として用いたリチウムイオン二次電池用負極と、前記正極と前記リチウムイオン二次電池用負極との間に介在しリチウムイオンを伝導するイオン伝導媒体と、を備えたリチウムイオン二次電池。
【請求項５】
負極集電体に、請求項１〜３のいずれかに記載のチタン酸リチウム凝集体を含む負極活物質層を設けた負極電極体、正極集電体に正極活物質層を設けた正極電極体、及び前記正極と前記負極との間に介在するリチウムイオンを含有した電解質を含む非水系電解液とを備えたリチウムイオンキャパシタ。
【発明の詳細な説明】
【技術分野】
【０００１】
本発明は、リチウムイオン二次電池およびキャパシタの電極用として好適なチタン酸リチウム一次粒子、およびチタン酸リチウム凝集体に関する。
【背景技術】
【０００２】
リチウムイオン二次電池は、サイクル特性に優れていることから、近年急速に普及している。リチウム二次電池の電極活物質、特に負極活物質には、放電電位が高く、安全性に優れたチタン酸アルカリ金属化合物、例えば、スピネル型構造を有するリチウムチタン化合物や、ラムスデライト型構造を有するチタン化合物等が注目されている。スピネル型チタン酸リチウムは、理論容量が１７５ｍＡｈ／ｇであり、また、充放電時の体積変化が小さいため、サイクル特性に優れる。
【０００３】
スピネル型チタン酸リチウムの製造方法として、炭酸リチウム、水酸化リチウム、硝酸リチウムおよび酸化リチウムのうち１種または２種以上のリチウム化合物と酸化チタンとの混合物を６７０℃以上かつ８００℃未満で仮焼して、ＴｉＯ２とＬｉ２ＴｉＯ３で構成される組成物またはＴｉＯ２、Ｌｉ２ＴｉＯ３およびＬｉ４Ｔｉ５Ｏ１２で構成される組成物を調製し、その後、本焼成する方法が提案されている（例えば、特許文献１参照）。
【０００４】
チタン酸リチウムを用いたリチウム二次電池特性の放電特性、サイクル特性を改善する方法として、一次粒子が集合した二次粒子の形状が球形であり、比表面積が０.５〜１０ｍ２／ｇ、吸油量が３０ｇ／１００ｇ以上、６０ｇ／１００ｇ以下であり、主成分がＬｉ４／３Ｔｉ５／３Ｏ４からなるチタン酸リチウムを負極活物質として用いる方法（例えば、特許文献２参照）、Ｌｉ４Ｔｉ５Ｏ１２を主成分とし、ＴｉＯ２、Ｌｉ２ＴｉＯ３等の不純物の比率が少なく、結晶子径が７００Å〜８００Åのチタン酸リチウムを負極活物質とする方法（例えば、特許文献３参照）等が知られている。
【０００５】
また、チタン酸リチウムを用いるリチウム二次電池特性のレート特性を改善する方法として、Ｌｉ４Ｔｉ５Ｏ１２を主成分とし、平均粒径が０．５〜１．５μｍ、最大粒径が２５μｍ以下であり、ＳＤ＝（ｄ８４％−ｄ１６％）／２（ｄ８４％：粒径の累積カーブが８４％となる点の粒径、ｄ１６％：粒径の累積カーブが１６％となる点の粒径）で示されるＳＤ値が０．５μｍ以下であるチタン酸リチウムを負極活物質として用いる方法（例えば、特許文献４参照）、チタン酸リチウムの集合した二次粒子の表面にマイクロポアを有するチタン酸リチウムを負極活物質として用いる方法（例えば、特許文献５参照）等が提案されている。
【先行技術文献】
【特許文献】
【０００６】
【特許文献１】特開２０００−３０２５４７号公報
【特許文献２】特開２００１−１９２２０８号公報
【特許文献３】特開２００１−２４０４９８号公報
【特許文献４】特開２００３−１３７５４７号公報
【特許文献５】ＷＯ２０１０／１３７５８２号公報
【発明の概要】
【発明が解決しようとする課題】
【０００７】
特許文献１に記載のある製造方法では、特定条件での焼成を組み合わせた工程を採用することにより、リチウム化合物の損失が極めて少なく、Ｌｉ／Ｔｉ比の制御が容易であり、原料酸化チタンの残存もなく、スピネル型チタン酸リチウムを効率的に製造できる。しかし、ながら、得られたスピネル型チタン酸リチウムでは、リチウム二次電池負極に用いた場合、その急速充放電時の電気容量およびサイクル特性は十分ではなく、より高めることが望まれていた。
【０００８】
また、特許文献２〜５に見られる改善手法は、いずれも本質的な改良には至っておらず、リチウム二次電池特性の放電特性、サイクル特性等の特性の向上は不十分なものであった。
【０００９】
本発明は、このような課題に鑑みなされたものであり、急速充放電時の電気容量およびサイクル特性をより高めることができるチタン酸リチウム粒子活物質を提供することを主目的とする。
【課題を解決するための手段】
【００１０】
かかる実情において、本発明者らは鋭意検討を重ねた結果、本発明者らは、特定の形状を有するチタン酸リチウム一次粒子を負極活物質として用いると、リチウムイオン二次電池における急速充放電時の電気容量およびサイクル特性、リチウムイオンキャパシタにおける急速充放電特性をより高めることができることを見いだし、本発明を完成するに至った。
【００１１】
すなわち、本発明に係るチタン酸リチウム凝集体は、平滑な多角形の平面が積層された階段状の構造を有するチタン酸リチウム一次粒子および他の任意の形状を有するチタン酸リチウム一次粒子が集合して形成され、かつＬｉ４Ｔｉ５Ｏ１２の組成を有することを特徴とする。
【００１２】
また、本発明に係るチタン酸リチウム凝集体は、前記階段状構造を有するチタン酸リチウム一次粒子および他の任意の形状を有するチタン酸リチウム一次粒子が集合して形成されたチタン酸リチウム凝集体であって、全一次粒子数に対して、前記階段状構造を有するチタン酸リチウム一次粒子数が１０％以上であることを特徴とする。
【００１３】
また、本発明に係るリチウムイオン二次電池は、リチウムを吸蔵・放出可能な正極活物質を有する正極と、上述のチタン酸リチウム一次粒子またはチタン酸リチウム凝集体を負極活物質として用いたリチウムイオン二次電池用負極と、前記正極と前記リチウムイオン二次電池用負極との間に介在しリチウムイオンを伝導するイオン伝導媒体とを備えることを特徴とする。
【００１４】
さらに、本発明に係るリチウムイオンキャパシタは、負極集電体に上述のチタン酸リチウム一次粒子またはチタン酸リチウム凝集体を含む負極活物質層を設けた負極電極体、正極集電体に正極活物質層を設けた正極電極体、及び前記正極と前記負極との間に介在するリチウムイオンを含有した電解質を含む非水系電解液とを備えることを特徴とする。
【発明の効果】
【００１５】
本発明のチタン酸リチウム一次粒子またはチタン酸リチウム凝集体を用いることにより、リチウムイオン二次電池では、急速充放電時の電気容量およびサイクル特性をより高めることができる。また、本発明のチタン酸リチウム一次粒子またはチタン酸リチウム凝集体を用いたリチウムイオンキャパシタでは、急速充放電特性（５Ｃ以上：１時間で電池の容量をすべて放電させる電流値が「１Ｃ」である。５Ｃ以上の充放電とは、この電流値の５倍の電流で充放電を行うことを表す）を改善することができる。
【００１６】
このような効果が得られる理由は明らかではないが、以下のように推測される。例えば、本発明のチタン酸リチウム一次粒子は、階段状の結晶面から構成されるため、Ｌｉイオンを吸蔵、放出する際に特異的に低い抵抗を示すと考えられる。また、本発明のチタン酸リチウム一次粒子またはチタン酸リチウム凝集体と、負極を構成する導電助剤（カーボン系材料）との親和性が高いため、接触抵抗を低減する可能性が考えられる。
【図面の簡単な説明】
【００１７】
【図１】実施例１で得られたチタン酸リチウム凝集体のＳＥＭ写真（５万倍）である。
【図２】実施例１で得られたチタン酸リチウム凝集体のＳＥＭ写真（５０００倍）である。
【図３】実施例２で得られたチタン酸リチウム凝集体のＳＥＭ写真（５万倍）である。
【図４】実施例３で得られたチタン酸リチウム凝集体のＳＥＭ写真（５万倍）である。
【図５】比較例１で得られたチタン酸リチウム凝集体のＳＥＭ写真（５万倍）である。
【図６】比較例１で得られたチタン酸リチウム凝集体のＳＥＭ写真（５０００倍）である。
【図７】比較例２で得られたチタン酸リチウム凝集体のＳＥＭ写真（５万倍）である。
【図８】実施例のリチウム二次電池特性評価方法の評価に使用したコインセルの構造を示す断面図である。
【発明を実施するための形態】
【００１８】
本発明に係るチタン酸リチウム一次粒子は、多角形の平滑な平面が階段状に積層された構造を有することを特徴とするチタン酸リチウム一次粒子である。本発明に係るチタン酸リチウム一次粒子を構成する多角形の平滑な平面の形状は主に四角形であり、階段状の構造は、段差（平面の厚さ）が５〜１００ｎｍ、階段状部分の長さ（段の奥行き）が５〜５００ｎｍ、階段状部分の幅が１００〜１０００ｎｍである。
【００１９】
また、階段状の構造は、多角形の平滑な平面が３段以上積層された構造であることが好ましい。また、本発明に係るチタン酸リチウム一次粒子は、前記階段状の構造が、該チタン酸リチウム一次粒子の最上面の、一辺が１００〜１０００ｎｍの多角形（例えば三角形、四角形（正方形、長方形等）、五角形および六角形）の平滑な平面の結晶面（以下、Ａ面と略す）に隣接して形成される。
【００２０】
また、本発明に係るチタン酸リチウム一次粒子のチタン酸リチウムとしては、一般式ＬｉＸＴｉＹＯ１２で表わされ、例えばスピネル構造を有するＬｉ４＋ＸＴｉ５Ｏ１２（０≦ｘ≦３）や、ラムステライド構造を有するＬｉ２＋ｙＴｉ３Ｏ７（０≦ｙ≦３）が挙げられる。また、前記Ａ面は、｛１１１｝面の結晶面であることが好ましい。
【００２１】
このような構造を有するチタン酸リチウム凝集体をリチウムイオン二次電池用負極の活物質として用いることで、大電流（０．８７５Ａ／ｇ（負極活物質重量（ｇ）に対する電流値）以上）の急速充放電（５Ｃ以上）時の電気容量及びサイクル特性をより高めることができる。また、リチウムイオンキャパシタの負極の活物質として用いた場合では、急速充放電特性を改善することができる。
【００２２】
また、本発明では、前記本発明のチタン酸リチウム一次粒子、または、前記本発明のチタン酸リチウム一次粒子および他の任意の公知の形状を有するチタン酸リチウム一次粒子が集合して形成されたチタン酸リチウム凝集体であって、全一次粒子数に対して、前記本発明のチタン酸リチウム一次粒子数が１０％以上であることを特徴とする凝集体でも良い。凝集体とは、凝集体を形成する一次粒子が、粉砕処理や、溶媒（水、不活性有機溶媒など）との混合処理により、形成する一次粒子が単分散できるような凝集体から、加熱処理、焼結等により、一次粒子同士が結合し形成した凝集体までをいう。本発明のチタン酸リチウム凝集体は、全ての一次粒子が本発明に係る形状の粒子であれば好ましいが、少なくとも１０％以上含まれていれば、本発明の効果を損なうことなく、異なる形状の粒子を混在させることができる。
【００２３】
本発明に係るチタン酸リチウム凝集体を形成する、複数の多角形の平滑な平面から階段状に構成された本発明に係るチタン酸リチウム一次粒子の割合は、より好ましくは、全一次粒子数に対して３０％以上であるチタン酸リチウム粒子凝集体が好ましく、さらに好ましくは８０％以上である。
【００２４】
本発明に係る形状のチタン酸リチウム凝集体をリチウムイオン二次電池用負極の活物質として用いることで、大電流（０．８７５Ａ／ｇ（負極活物質重量（ｇ）に対する電流値）以上）の急速充放電（５Ｃ以上）時の電気容量及びサイクル特性をより高めることができる。また、リチウムイオンキャパシタの負極の活物質として用いた場合では、急速充放電特性を改善することができる。
【００２５】
なお、前記粒子数の割合は、以下の方法により決定する。電子顕微鏡を用いて、チタン酸リチウム凝集体の一次粒子の結晶表面が充分に観察できる倍率（１万〜１０万倍）でランダムに１００視野を観察する。視野内で観察できる一次粒子の数及び、一次粒子の中で、本発明の構造を有する一次粒子数を測定する。この測定を１００視野について行い、全一次粒子数（Ｍ）と、本発明に係る、複数の多角形の平滑な平面から階段状に構成され、一部の連接する複数の前記平面が規則的に繰り返される階段状の構造を有する一次粒子数（Ｎ）の比Ｎ／Ｍを求めて決定する。
【００２６】
また、本発明に係るチタン酸リチウム粒子凝集体は、特に限定されるものではないが、粒径は、レーザー回折法による測定において、２０μｍ以下、好ましくは１μｍ〜５μｍ、比表面積は４．６ｍ２／ｇ以上、タップ密度は０．６〜１．５ｇ／ｃｍ３の範囲である。また、形状は球状、多面体状、不定形等特に制限は無いが、電池特性上できるだけ異方性の小さい形状が有利であり、球状がより好ましい。
【００２７】
本発明に係るチタン酸リチウム凝集体としては、スピネル構造を有するＬｉ４＋ＸＴｉ５Ｏ１２（０≦ｘ≦３）、特にＬｉ４Ｔｉ５Ｏ１２が挙げられる。単一相であることがより好ましいが、本発明の効果を損なわない範囲で酸化チタン、Ｌｉ２ＴｉＯ３相等の異相が混在していてもよく、単相化率９０％以上のもの（部分的にＬｉ２ＴｉＯ３やＴｉＯ２が混在していても良い）であっても良い。
【００２８】
このような構造を有するチタン酸リチウム凝集体をリチウムイオン二次電池用負極の活物質として用いることで、大電流（０．８７５Ａ／ｇ（負極活物質重量（ｇ）に対する電流値）以上）の急速充放電（５Ｃ以上）時の電気容量及びサイクル特性をより高めることができる。また、リチウムイオンキャパシタの負極の活物質として用いた場合では、急速充放電特性を改善することができる。
【００２９】
なお、単相化率とは、本発明に係るチタン酸リチウム凝集体のＸ線回折装置を用いて測定した回折結果を、解析ソフト「Ｘ’Ｐａｒｔ−ＨｉｇｈＳｃｏｒｅ  Ｐｌｕｓ  Ｖｅｒ．２」の準定量ソフト(パナリティカル社製)を用い、Ｌｉ４Ｔｉ５Ｏ１２、ＴｉＯ２(ルチル相)、Ｌｉ２ＴｉＯ３の３つの成分について解析した準定量値（Ｌｉ４Ｔｉ５Ｏ１２の準定量値：ＩＡ、ＴｉＯ２(ルチル相) の準定量値：ＩＢ、Ｌｉ２ＴｉＯ３の準定量値：ＩＣ）をもとに、以下の式より求めた値である。準定量とは、ＩＣＤＤカードに記載のある準定量値（ＲＩＲ＝Ｒｅｆｅｒｅｎｃｅ  Ｉｎｔｅｎｓｉｔｙ  Ｒａｔｉｏ：Ａｌ２Ｏ３(コランダム)の最強線に対するカードの回折線の最強線の強度比）により定量を行う方法である。
単相化率＝ＩＡ／（ＩＡ＋ＩＢ＋ＩＣ）
【００３０】
本発明のチタン酸リチウム一次粒子及びチタン酸リチウム凝集体は、例えば、リチウム原料として、水酸化リチウム及び炭酸リチウム、チタン原料として酸化チタン、メタチタン酸、オルトチタン酸、あるいはこれらの混合物を用い、これらの混合粉を、特定の焼成条件で焼成することにより得ることができる。
【００３１】
原料として用いるこれらの水酸化リチウム及び炭酸リチウムは高純度のものが好ましく、通常純度９９．０重量％以上が良い。また、水酸化リチウム及び炭酸リチウムに含まれる水分については十分除去したものが望ましく、その含有量は０．１重量％以下にすることが望ましい。さらに平均粒径（レーザー回折法による測定）は０．０１〜１００μｍが望ましく、特に、炭酸リチウムの場合は５０μｍ以下、好ましくは５μｍ以下、より好ましくは０．０１μｍ以上が良い。
【００３２】
水酸化リチウムと炭酸リチウムの混合比は、通常、必要とするＬｉ量を１００とした場合、Ｌｉモル比で水酸化リチウム：炭酸リチウム＝１０：９０〜９５：５、好ましくは５０：５０〜９５：５、より好ましくは７０：３０〜９５：５の範囲となるように調整する。
【００３３】
チタン原料として用いる酸化チタン、メタチタン酸、オルトチタン酸、あるいはこれらの混合物も高純度であることが望ましく、具体的には純度９９．０重量％以上、好ましくは９９．５重量％以上が良く、不純物として含まれるＦｅ、Ａｌ、ＳｉおよびＮａが各々２０ｐｐｍ未満であり、かつ、Ｃｌが５００ｐｐｍ未満であることが望ましい。望ましくは、Ｆｅ、Ａｌ、ＳｉおよびＮａが各々１０ｐｐｍ未満であり、Ｃｌが１００ｐｐｍ未満、さらに望ましくは５０ｐｐｍ未満であるのが良い。
【００３４】
チタン原料として酸化チタンを用いる場合、その比表面積は１０ｍ２／ｇ以上、好ましくは２０ｍ２／ｇ〜２５０ｍ２／ｇ、より好ましくは３０ｍ２／ｇ〜２５０ｍ２／ｇが好ましい。得られるチタン酸リチウムの単相化率、ひいては電池特性、キャパシタ特性面から好ましい。なお、酸化チタンの比表面積は後述する焼成温度と関係する。
【００３５】
チタン酸リチウム一次粒子及びチタン酸リチウム凝集体の合成に当たっては、上記リチウム化合物とチタン原料とを、チタン酸リチウムのＬｉ／Ｔｉ比（原子比）の目標値、例えば０．６８〜０．８２の範囲から選択される値に合わせて、両原料を計量後、水あるいは水系媒体１０〜５０重量％のスラリーにして十分混合した後、加熱あるいは噴霧乾燥によって乾燥させる。両原料の混合には、振動ミル、ボールミル等が適宜使用される。乾燥後の混合物は、バルク状のまま、あるいは０．５ｔ／ｃｍ２程度の圧力で圧縮して成形体として焼成に供される。
【００３６】
焼成は、７００〜９５０℃、好ましくは７２０〜９５０℃に保持して焼成する。また、第１段階では温度６００〜７００℃とやや低い温度で３０分〜５時間程度仮焼し、次いで第２段階として温度を高め７００〜９５０℃、好ましくは７２０〜９５０℃にて焼成する方法を採用しても良い。チタン原料として酸化チタンを用いる場合、酸化チタンの比表面積が２０〜２５０ｍ２／ｇの場合は、焼成温度は７００〜８５０℃、比表面積が１０〜２０ｍ２／ｇの酸化チタンの場合は、焼成温度は８００〜９５０℃が、目的物であるチタン酸リチウムの一次粒子径、純度（単相化度と言う）、ひいては電池特性、キャパシタ特性面から好ましい。
【００３７】
特に、焼成時の昇温速度は１℃／ｍｉｎ以下が好ましく、好ましくは０．５℃／ｍｉｎ以下である。なお、昇温速度は、焼成時間へ影響を及ぼすため、生産効率と特性のバランスを考慮して設定する必要がある。加熱焼成後、必要に応じてハンマミル、ピンミルなどを用いて粉砕してもよい。
【００３８】
本発明のリチウムイオン二次電池は、リチウムを吸蔵・放出可能な正極活物質を有する正極と、上述のチタン酸リチウム一次粒子またはチタン酸リチウム凝集体を負極活物質として用いたリチウムイオン二次電池用負極と、前記正極と前記リチウムイオン二次電池用負極との間に介在しリチウムイオンを伝導するイオン伝導媒体と、を備えたものである。
【００３９】
本発明のリチウムイオン二次電池の正極は、例えば正極活物質、導電材、バインダー、溶剤を混合し、ペースト状としたものを、正極集電体の表面に塗布乾燥し（必要に応じて電極密度を高めるために圧縮し）形成することができる。
【００４０】
正極活物質としては、リチウムと遷移金属元素とを含む酸化物、又はポリアニオン系化合物を用いることができる。具体的には、例えば、リチウムコバルト複合酸化物（Ｌｉ（１−ｎ）ＣｏＯなど（０＜ｎ＜１、以下同じ））、リチウムニッケル複合酸化物（Ｌｉ（１−ｎ）ＮｉＯ２など）、リチウムマンガン複合酸化物（Ｌｉ（１−ｎ）ＭｎＯ２、Ｌｉ（１−ｎ）Ｍｎ２Ｏ４など）、リチウム鉄複合リン酸化物（ＬｉＦｅＰＯ４など）、リチウムバナジウム複合酸化物（ＬｉＶ２Ｏ３など）などが挙げられる。
【００４１】
正極集電体は、導電性材料で形成されたものであれば特に限定されないが、例えば、アルミニウムや銅、ステンレス鋼、ニッケルメッキ鋼などの金属で形成されている箔やメッシュを用いることができる。
【００４２】
バインダーは、活物質粒子及び導電材粒子をつなぎ止める役割を果たすものである。例えば、ポリテトラフルオロエチレン、ポリフッ化ビニリデン、フッ素ゴムなどの含フッ素樹脂、或いはポリプロピレン、ポリエチレンなどの熱可塑性樹脂などを用いることができる。
【００４３】
導電材は、正極の電気伝導性を確保するためのものであり、例えばカーボンブラック、アセチレンブラック、天然黒鉛、人造黒鉛、コークス類などの炭素物質粉末状体の１種又は２種以上を混合したものを用いることができる。
【００４４】
正極活物質、導電材、バインダーを分散させる溶剤としては、例えばＮ−メチル−２−ピロリドンなどの有機溶剤を用いることができる。
【００４５】
本発明のリチウムイオン二次電池用負極は、本発明のチタン酸リチウム一次粒子またはチタン酸リチウム凝集体を含む負極活物質を備えている。本発明のリチウムイオン二次電池の負極は、例えば負極活物質と導電材と結着材とを混合し、適当な溶剤を加えてペースト状の負極材としたものを集電体の表面に塗布乾燥し、必要に応じて電極密度を高めるべく圧縮して形成することができる。
【００４６】
また、本発明のリチウムイオン二次電池用負極に用いられる導電材、結着材、溶剤などは、それぞれ正極で例示したものを用いることができる。
【００４７】
負極の集電体には、銅、ニッケル、ステンレス鋼、チタン、アルミニウム、焼成炭素、導電性高分子、導電性ガラス、Ａｌ−Ｃｄ合金などのほか、接着性、導電性及び耐還元性向上の目的で、例えば銅などの表面をカーボン、ニッケル、チタンや銀などで処理したものも用いることができる。集電体の形状は、正極と同様のものを用いることができる。
【００４８】
本発明のリチウムイオン二次電池において、イオン伝導媒体は、支持塩を有機溶媒に溶かした非水電解液やイオン性液体、ゲル電解質、固体電解質などを用いることができる。このうち、非水電解液であることが好ましい。支持塩としては、例えば、ＬｉＰＦ６，ＬｉＣｌＯ４，ＬｉＡｓＦ６，ＬｉＢＦ４，Ｌｉ（ＣＦ３ＳＯ２）２Ｎ，Ｌｉ（ＣＦ３ＳＯ３），ＬｉＮ（Ｃ２Ｆ５ＳＯ２）２などの公知の支持塩を用いることができる。支持塩の濃度としては、０．１〜２．０Ｍであることが好ましく、０．８〜１．２Ｍであることがより好ましい。
【００４９】
有機溶媒としては、例えば、エチレンカーボネート（ＥＣ）、プロピレンカーボネート（ＰＣ）、γ−ブチロラクトン（γ−ＢＬ）、ジエチルカーボネート（ＤＥＣ）、ジメチルカーボネート（ＤＭＣ）、ブチレンカーボネート（ＢＣ）、エチルメチルカーボネート（ＥＭＣ）など従来の二次電池やキャパシタに使われる有機溶媒が挙げられる。これらは単独で用いてもよいし、複数を混合して用いてもよい。また、イオン性液体としては、特に限定されるものではないが、１−メチル−３−プロピルイミダゾリウム・ビス（トリフルオロスルホニル）イミドや１−エチル−３−ブチルイミダゾリウム・テトラフルオロボレート、Ｎ−メチル−Ｎ−プロピルピロリディニウム・ビス（フルオロスルフォニル）イミドなどを用いることができる。
【００５０】
ゲル電解質としては、特に限定されるものではないが、例えば、ポリフッ化ビニリデンやポリエチレングリコール、ポリアクリロニトリルなどの高分子類またはアミノ酸誘導体やソルビトール誘導体などの糖類に、支持塩を含む電解液を含ませてなるゲル電解質が挙げられる。
【００５１】
固体電解質としては、無機固体電解質や有機固体電解質などが挙げられる。無機固体電解質としては、例えば、Ｌｉの窒化物、ハロゲン化物、酸素酸塩などがよく知られている。なかでも、Ｌｉ４ＳｉＯ４、Ｌｉ４ＳｉＯ４−ＬｉＩ−ＬｉＯＨ、ｘＬｉ３ＰＯ４−（１−ｘ)Ｌｉ４ＳｉＯ４、Ｌｉ２ＳｉＳ３、Ｌｉ３ＰＯ４−Ｌｉ２Ｓ−ＳｉＳ２、硫化リン化合物などが挙げられる。これらは単独で用いてもよいし、複数を混合して用いてもよい。
【００５２】
有機固体電解質としては、例えば、ポリエチレンオキサイド、ポリプロピレンオキサイド、ポリビニルアルコール、ポリフッ化ビニリデン、ポリホスファゼン、ポリエチレンスルフィド、ポリヘキサフルオロプロピレンなどやこれらの誘導体が挙げられる。これらは単独で用いてもよいし、複数を混合して用いてもよい。
【００５３】
本発明のリチウムイオン二次電池は、負極と正極との間にセパレータを備えていてもよい。セパレータとしては、リチウムイオン二次電池の使用範囲に耐えうる組成であれば特に限定されないが、例えば、ポリプロピレン製不織布やポリフェニレンスルフィド製不織布などの高分子不織布、ポリエチレンやポリプロピレンなどのオレフィン系樹脂の薄い微多孔膜が挙げられる。これらは単独で用いてもよいし、複数を混合して用いてもよい。
【００５４】
本発明のリチウムイオン二次電池の形状は、特に限定されないが、例えばコイン型、ボタン型、シート型、積層型、円筒型、偏平型、角型などが挙げられる。また、電気自動車等に用いる大型のものなどに適用してもよい。
【００５５】
本発明のリチウムイオンキャパシタは、負極集電体に負極活物質として本発明のチタン酸リチウム一次粒子またはチタン酸リチウム凝集体による層を含む負極電極体、正極集電体に正極活物質層を設けた正極電極体、及び前記正極と前記負極との間に介在するリチウムイオンを含有した電解質を含む非水系電解液とを備えたリチウムイオンキャパシタである。
【００５６】
リチウムイオンキャパシタは、リチウムイオンを含有した電解質を含む非水系電解液を使用する蓄電素子であって、正極においては電気二重層キャパシタと同様の陰イオンの吸着・脱着による非ファラデー反応、負極においてはリチウムイオン電池と同様のリチウムイオンの吸蔵・放出によるファラデー反応によって充放電を行う蓄電素子である。リチウムイオンキャパシタは、正極では非ファラデー反応、負極ではファラデー反応による充放電を行うことによって、優れた出力特性と高いエネルギー密度を両立することができる。
【００５７】
本発明のリチウムイオンキャパシタの正極は、例えば正極活物質、必要に応じて導電材及びバインダーを混合し、適当な溶剤を加えてペースト状としたものを、正極集電体の表面に塗布乾燥し、必要に応じて圧縮して形成することができる。
【００５８】
正極活物質は、多孔質炭素材料が好ましく、具体的には活性炭が好ましい。正極活物質層における結着剤としては、ポリビニリデンフルオライド（ＰＶｄＦ）、ポリテトラフルオロエチレン（ＰＴＦＥ）、フッ素ゴム、スチレン−ブタジエン共重合体、などを使用することができる。
【００５９】
導電剤には、導電性炭素材料からなる導電性フィラーを混合することができる。このような導電性フィラーとしては、ケッチェンブラック、アセチレンブラック、気相成長炭素繊維、黒鉛、これらの混合物などが好ましい。
【００６０】
上記正極集電体上には、正極活物質層を塗布する前に予め、導電性フィラーと結着剤を含有する導電層を設け、正極電極体自身の抵抗を減少させることができる。該導電性フィラーとしては、アセチレンブラック、ケッチェンブラック、気相成長炭素繊維、及びこれらの混合物などが好ましい。塗布方法を例示すれば、バーコート法、転写ロール法、Ｔダイ法、スクリーン印刷法などを挙げることができ、ペーストの物性と塗布厚に応じた塗布方法を適宜選択できる。
【００６１】
本発明のリチウムイオンキャパシタの負極は、例えば負極活物質として本発明のチタン酸リチウム、必要に応じて導電材及びバインダーを混合し、適当な溶剤を加えてペースト状としたものを、負極集電体の表面に塗布乾燥し、必要に応じて圧縮して形成することができる。
【００６２】
バインダーは、正極と同様に、ＰＶｄＦ、ＰＴＦＥ、フッ素ゴム、スチレン−ブタジエン共重合体などを使用することができる。必要に応じて負極活物質より導電性の高い炭素質材料からなる導電性材を混合することができる。該導電性材としては、アセチレンブラック、ケッチェンブラック、気相成長炭素繊維、及びこれらの混合物を挙げることができる。負極活物質層を塗布する前に予め、負極集電体上に、導電性フィラーと結着剤を含有する導電層を設けることもできる。該導電性フィラーとしては、アセチレンブラック、ケッチェンブラック、気相成長炭素繊維、及びこれらの混合物などが好ましい。
【００６３】
成型された正極電極体及び負極電極体は、必要に応じてセパレータを介して積層又は捲回積層され、金属缶又はラミネートフィルムから形成された外装体内に挿入される。セパレータとしては、リチウムイオン二次電池に用いられるポリエチレン製の微多孔膜若しくはポリプロピレン製の微多孔膜又は電気二重層コンデンサで用いられるセルロース製の不織紙などを用いることができる。
【００６４】
外装体には、金属缶やラミネートフィルムが使用することができる。金属缶としては、アルミニウム製のもの、また、外装体に使用されるラミネートフィルムとしては、金属箔と樹脂フィルムを積層したフィルム（例えば外層樹脂フィルム／金属箔／内装樹脂フィルムからなる３層構成のもの）が例示される。外層樹脂フィルムは接触等により金属箔が損傷を受けることを防止するためのものであり、ナイロンやポリエステル等の樹脂が好適に使用できる。金属箔は水分やガスの透過を防ぐためのものであり、銅、アルミニウム、ステンレス等の箔が好適に使用できる。また、内装樹脂フィルムは、内部に収納する電解液から金属箔を保護するとともに、ヒートシール時に溶融封口させるためのものであり、ポリオレフィン、酸変性ポリオレフィンが好適に使用できる。
【００６５】
本発明のリチウムイオンキャパシタにおいて、電解質は、例えば、ＬｉＮ（ＳＯ２Ｃ２Ｆ５）２、ＬｉＢＦ４ 、ＬｉＰＦ６を挙げることができる。これらの電解室を溶解する非水系電解液の溶媒としては、炭酸エチレン（ＥＣ）、炭酸プロピレン（ＰＣ）に代表される環状炭酸エステル、炭酸ジエチル（ＤＥＣ）、炭酸ジメチル（ＤＭＣ）、炭酸エチルメチル（ＭＥＣ）に代表される鎖状炭酸エステル、γ−ブチロラクトン（γＢＬ）などのラクトン類、及びこれらの混合溶媒を用いることができる。
【実施例】
【００６６】
以下、実施例を挙げて本発明をさらに具体的に説明するが、これは単に例示であって、本発明を制限するものではない。
１．チタン酸リチウム粒子の評価方法
（粒子形状観察）
粒子形状は、日立ハイテクノロジー社製電子顕微鏡Ｓ−４７００を用いて、無蒸着サンプルを加速電圧：５ｋＶ、ワーキングディスタンス：７．５ｍｍの条件で観察した。観察倍率は、サンプルの凝集体の大きさ、形状が観察できる５０００倍及び、サンプルの一次粒子表面が明確に観察できる倍率、１万倍〜１０万倍の範囲で観察を行った。
【００６７】
（単相化率）
以下の条件にて、本発明に係るチタン酸リチウム粒子のパナリティカル社製Ｘ線回折装置（品番：Ｘ’Ｐａｒｔ−ＰｒｏＭＰＤ）を用いて測定した。
測定条件
Ｘ線管球：Ｃｕ
加速電圧：４５ｋＶ、電流値：４０ｍＡ
スキャンスピード：０．１０４°／秒
光学系(入射側)
フィルター      ：Ｎｉ
マスク          ：１５ｍｍ
発散スリット    ：０．５°
散乱防止スリット：１°
減衰板          ：なし
光学系(受光側)
フィルター      ：Ｎｉ
ソーラースリット：０．０４ｒａｄ
散乱防止スリット：５．５ｍｍ
減衰板          ：なし
受光スリット    ：なし
ディテクター    ：Ｘ’Ｃｅｌｅｒａｔｏｒ
【００６８】
その回折結果を解析ソフト「Ｘ’Ｐａｒｔ−ＨｉｇｈＳｃｏｒｅ  Ｐｌｕｓ  Ｖｅｒ．２」の準定量ソフト(パナリティカル社製)を用い、Ｌｉ４Ｔｉ５Ｏ１２、ＴｉＯ２(ルチル相)、Ｌｉ２ＴｉＯ３の３つの成分について解析した準定量値をもとに、以下の式より求めた値である。準定量とは、ＩＣＤＤカードに記載のある準定量値（ＲＩＲ＝Ｒｅｆｅｒｅｎｃｅ  Ｉｎｔｅｎｓｉｔｙ  Ｒａｔｉｏ：Ａｌ２Ｏ３(コランダム)の最強線に対するカードの回折線の最強線の強度比）により定量を行う方法である。
単相化率＝ＩＡ／（ＩＡ＋ＩＢ＋ＩＣ）
Ｌｉ４Ｔｉ５Ｏ１２の準定量値：ＩＡ’ＴｉＯ２(ルチル相) の準定量値：ＩＢ’
Ｌｉ２ＴｉＯ３の準定量値：ＩＣ
【００６９】
（｛１１１｝面である結晶面が階段状に形成された構造を有する一次粒子数の割合）
チタン酸リチウムの一次結晶表面が充分に観察できる１万倍〜１０万倍でランダムに１００視野を観察する。視野内で観察できる一次粒子の数（Ｍ）及び、一次粒子の中で、複数の多角形の平滑な平面から構成され、一部の連接する平面が規則的に繰り返される階段状の構造を有する一次粒子数（Ｎ）を測定する。この測定を１００視野について行い、一次粒子数（Ｍ）と、平滑な平面を有し、かつその側面の少なくとも一部が階段状の構造を有する一次粒子数（Ｎ）の比Ｎ／Ｍを求めて決定した。
【００７０】
（比表面積の測定方法）
ＢＥＴ法により測定した。前処理の脱気条件は１１０℃、３０分とした。
【００７１】
（粒径測定）
チタン酸リチウム一次粒子の粒度分布は、前記ＳＥＭ観察像（倍率：１万倍〜１０万倍）より測定した。チタン酸リチウム凝集体の粒度分布（平均粒径Ｄ５０（体積積算粒度分布における積算粒度で５０％の粒径）は、粒度分布測定装置  ＬＡ-９２０（株式会社堀場製作所製）を用い、ヘキサメタリン酸ナトリウム０．２％水溶液に測定試料を投入し、ＬＡ-９２０内蔵の超音波分散装置（出力３０Ｗ-レンジ５）にて、３分間分散処理した上で測定した。
【００７２】
２．リチウム二次電池特性の評価方法
（コインセル作製）
チタン酸リチウム凝集体９５重量部とケッチェンブラック５重量部およびポリフッ化ビニリデン５重量部を混合後、Ｎ−メチル−２−ピロリドンを固形分濃度４５％となるように添加し、ハンディーミキサーにより１０分間混練してペーストを作製する。次に、得られたペーストをアルミ箔表面にドクターブレード法により塗布する。この塗膜を８０℃で一晩真空乾燥した後、１．５ｃｍ２の円形に打ち抜く。打ち抜いた塗膜は、６４ＭＰａの圧力でプレスした。
【００７３】
図８に示すコインセル１０を作製する。電極１には、上記のチタン酸リチウム粒子のプレス品、対極２には金属Ｌｉ板、電解液３には、エチレンカーボネートとジメチルカーボネートの１：１（体積比）混合液にＬｉＰＦ６を１ｍｏｌ／Ｌの割合で溶かしたもの、セパレータ４にはセルガード社製セルガード＃２４００を使用した。電極１、対極２、電解液３、セパレータ４をコイン缶５に設置後、ガスケット６をコイン缶外周部に取り付け、缶蓋部７を載せて外周部をカシメ、密封してコインセル１０とした。コインセル１０のすべての組み立て作業は、露点を−８０℃以下に管理したアルゴン雰囲気のグローブボックス内で行った。
【００７４】
（充放電特性の評価方法）
充放電特性の評価は、３０℃の恒温槽内に設置したホルダーにコインセル１０をセットし、北斗電工社製充放電装置ＨＪ１００１ＳＤを用いて測定した。初めに、チタン酸リチウム凝集体１ｇ当たり１７．５ｍＡの電流（０．１Ｃ）を流して、電圧１．０Ｖとなるまで放電させて、さらに１．０Ｖで６時間保持して充分に放電させる（初期放電）。
【００７５】
次に、０．１Ｃの電流で２．０Ｖまで充電した後、再び０．１Ｃで１．０Ｖまで放電させる。このとき、放電時に流れた電流量を積算し、チタン酸リチウム１ｇ当たりの電気量に換算した値を０．１Ｃ時の電気容量とする。０．１Ｃの電流値による電気容量測定を３回繰り返した後に、チタン酸リチウム凝集体１ｇ当たり１７５ｍＡ（１Ｃ）、３５０ｍＡ（２Ｃ）、８７５ｍＡ（５Ｃ）、１．７５Ａ（１０Ｃ）の電流値で充放電をそれぞれ５回ずつ繰り返してそのときの電気容量を測定する。１０Ｃの電気容量の５つの測定値を平均して代表値とし、また、１０Ｃの電気容量測定時の１回目と測定値と５回目の測定値の比を容量維持率（％）（５回目と測定値／１回目の測定値）として評価した。
【００７６】
［実施例１］
純度９９．９％の酸化チタン粉末（東邦チタニウム（株）製，比表面積３０ｍ２／ｇ）５６５．４ｇと、純度９９．５％の炭酸リチウム粉末（関東化学（株）製）２０．９ｇ、純度９９．０％の水酸化リチウム・一水和物（関東化学（株）製）２１５．９ｇを秤量し、ナイロン製１０Ｌボールミル中に投入した。ジルコニア製ボール１０ｋｇと純水２．５ｋｇ、分散剤（花王（株）製、ポアズ５３２Ａ）４０ｇを添加した後、ボールミルにより８時間混合、粉砕をおこなった。
【００７７】
得られたスラリーを、スプレードライヤー（ヤマト科学（株）製、ＧＢ２１０−Ｂ）を用いて２２０℃の熱風により噴霧造粒し、球状の造粒混合粉を得た。次にこの混合粉をアルミナ製のサヤに入れ、昇温速度０．５℃／分で８００℃まで昇温した後に８００℃で６時間焼成し、降温速度１℃／分で室温まで冷却し、チタン酸リチウム凝集体を得た。
【００７８】
得られたチタン酸リチウム凝集体は、Ｘ線回折測定の結果、Ｌｉ４Ｔｉ５Ｏ１２が主成分であった。得られたチタン酸リチウム凝集体の電子顕微鏡写真を図１、図２に示す。得られたチタン酸リチウム凝集体は、一次粒子の殆どが、複数の多角形の平滑な平面から構成され、前記複数の平面の一部の連接する平面が規則的に繰り返される階段状の構造（各段の形状は長方形であり、階段状の段差は５〜１００ｎｍ、階段状の長さ（奥行き）は５〜５００ｎｍ、階段状の幅は１００〜１０００ｎｍである）を有する一次粒子より構成される凝集体である。
【００７９】
得られたチタン酸リチウム凝集体の、複数の多角形の平滑な平面から構成され、前記複数の平面の一部の連接する平面が規則的に繰り返される階段状の構造を有する一次粒子の割合、単相化率、電流値０．１Ｃ及び１０Ｃの電気容量、容量維持率の結果を表１に示す。なお、窒素吸着を用いたＢＥＴ法による比表面積は６．０ｍ２／ｇであった。また、チタン酸リチウム一次粒子の粒径は０．１〜０．５μｍ、チタン酸リチウム凝集体の平均粒径は４．２μｍであった。
【００８０】
また、収束イオンビーム加工観察装置を用い、チタン酸リチウム凝集体より観察用薄片試料を作製し、チタン酸リチウム一次粒子の平坦面を、透過型電子顕微鏡によって制限視野回折を行った。その結果、平坦面は、Ｌｉ４Ｔｉ５Ｏ１２の｛１１１｝面 (面間隔：４．８３５Å)であった。他の１０箇所のチタン酸リチウム一次粒子についても同様に測定した結果すべてが｛１１１｝面であった。よって、チタン酸リチウム一次粒子の平坦面は｛１１１｝面が選択的に形成されている。
【００８１】
［実施例２］
実施例１の酸化チタン粉末５６５．４ｇと、炭酸リチウム粉末２０．９ｇ、水酸化リチウム・一水和物２１５．９ｇを、酸化チタン粉末５７３．５ｇ、炭酸リチウム粉末１０６．１ｇ、水酸化リチウム・一水和物１２１．６ｇとしたこと以外は、実施例１と同じ方法によってチタン酸リチウム凝集体を作製した。
【００８２】
得られたチタン酸リチウム凝集体は、Ｘ線回折測定の結果、Ｌｉ４Ｔｉ５Ｏ１２が主成分であった。得られたチタン酸リチウム凝集体の電子顕微鏡写真を図３に示す。得られたチタン酸リチウム凝集体は、一次粒子の多くが、複数の多角形の平滑な平面から構成され、前記複数の平面の一部の連接する平面が規則的に繰り返される階段状の構造を有する一次粒子である凝集体であるが、前記形状の一次粒子数は、実施例１と比較すると少なかった。
【００８３】
得られたチタン酸リチウム凝集体の、複数の多角形の平滑な平面から構成され、前記複数の平面の一部の連接する平面が規則的に繰り返される階段状の構造を有する一次粒子の割合、単相化率、電流値０．１Ｃ及び１０Ｃの電気容量、容量維持率の結果を表１に示す。なお、窒素吸着を用いたＢＥＴ法による比表面積は５．２ｍ２／ｇであった。また、チタン酸リチウム一次粒子の粒径は、０．１〜０．５μｍ、チタン酸リチウム凝集体の平均粒径は４．０μｍであった。
【００８４】
実施例１と同様に、チタン酸リチウム一次粒子の平坦面を、透過型電子顕微鏡によって制限視野回折を行った。その結果、平坦面は、Ｌｉ４Ｔｉ５Ｏ１２の｛１１１｝面 (面間隔：４．８３５Å)であった。
【００８５】
［実施例３］
実施例１の酸化チタン粉末５６５．４ｇと、炭酸リチウム粉末２０．９ｇ、水酸化リチウム・一水和物２１５．９ｇを、酸化チタン粉末５８１．８ｇ、炭酸リチウム粉末１９３．８ｇ、水酸化リチウム・一水和物２４．６ｇとしたこと、ボールミル混合後の得られたスラリーをスプレードライヤーにて乾燥造粒することを、１１０℃にて乾燥機内でバット乾燥した後、乳鉢により解砕を行い均一な混合粉を得たとしたこと以外は、実施例１と同じ方法によってチタン酸リチウム凝集体を作製した。
【００８６】
得られたチタン酸リチウム凝集体は、Ｘ線回折測定の結果、Ｌｉ４Ｔｉ５Ｏ１２が主成分であった。得られたチタン酸リチウム凝集体の電子顕微鏡写真を図４に示す。得られたチタン酸リチウム凝集体は、一次粒子の一部が、複数の多角形の平滑な平面から構成され、前記複数の平面の一部の連接する平面が規則的に繰り返される階段状の構造を有する一次粒子である凝集体であった。
【００８７】
得られたチタン酸リチウム凝集体の、複数の多角形の平滑な平面から構成され、前記複数の平面の一部の連接する平面が規則的に繰り返される階段状の構造を有する一次粒子の割合、単相化率、電流値０．１Ｃ及び１０Ｃの電気容量、容量維持率の結果を表１に示す。なお、窒素吸着を用いたＢＥＴ法による比表面積は５．５ｍ２／ｇであった。また、チタン酸リチウム一次粒子の粒径は、０．２〜０．５μｍ、チタン酸リチウム凝集体の平均粒径は３．７μｍであった。
【００８８】
実施例１と同様に、チタン酸リチウム一次粒子の平坦面を、透過型電子顕微鏡によって制限視野回折を行った。その結果、平坦面は、Ｌｉ４Ｔｉ５Ｏ１２の｛１１１｝面 (面間隔：４．８３５Å)であった。
【００８９】
［比較例１］
実施例１の酸化チタン粉末５６５．４ｇとし、炭酸リチウム粉末２０．９ｇ、水酸化リチウム・一水和物２１５．９ｇを、酸化チタン粉末５８３．６ｇ（東邦チタニウム（株）製，比表面積８ｍ２／ｇ）、炭酸リチウム粉末２１６．４ｇとしたこと、焼成時の昇温速度４℃／分、降温速度４℃／分へ変更した以外は、実施例１と同じ方法によってチタン酸リチウム凝集体を作製した。
【００９０】
得られたチタン酸リチウム凝集体は、Ｘ線回折測定の結果、Ｌｉ４Ｔｉ５Ｏ１２が主成分であった。得られたチタン酸リチウム粒子の電子顕微鏡写真を図５、図６に示す。得られたチタン酸リチウム粒子は、一次粒子の凝集体であるが、一次粒子には、複数の多角形の平滑な平面を有し、また規則的に繰り返される階段状の構造を有する一次粒子は観察されなかった。
【００９１】
得られたチタン酸リチウム凝集体の、複数の多角形の平滑な平面から構成され、前記複数の平面の一部の連接する平面が規則的に繰り返される階段状の構造を有する一次粒子の割合、単相化率、電流値０．１Ｃ及び１０Ｃの電気容量、容量維持率の結果を表１に示す。なお、窒素吸着を用いたＢＥＴ法による比表面積は４．５ｍ２／ｇであった。また、チタン酸リチウム一次粒子の粒径は、０．２〜０．７μｍ、チタン酸リチウム凝集体の平均粒径は４．１μｍであった。
【００９２】
［比較例２］
実施例１の純度９９．９％の酸化チタン粉末（東邦チタニウム（株）製，比表面積３０ｍ２／ｇ）５６５．４ｇと、純度９９．５％の炭酸リチウム粉末（関東化学（株）製）２０．９ｇ、純度９９．０％の水酸化リチウム・一水和物（関東化学（株）製）２１５．９ｇを、純度９８．７％の酸化チタン粉末（堺化学工業（株）製，比表面積１０ｍ２／ｇ）５６５．４ｇと純度９９．０％の水酸化リチウム・一水和物（関東化学（株）製）２２７．３ｇとした以外は、実施例１と同様にチタン酸リチウム凝集体を得た。
【００９３】
得られたチタン酸リチウム凝集体は、Ｘ線回折測定の結果、Ｌｉ４Ｔｉ５Ｏ１２が主成分であった。得られたチタン酸リチウム凝集体の電子顕微鏡写真を図７に示す。得られたチタン酸リチウム凝集体は、一次粒子の一部が、複数の多角形の平滑な平面から構成され、前記複数の平面の一部の連接する平面が規則的に繰り返される階段状の構造を有する一次粒子である凝集体がほとんど観察されなかった。
【００９４】
また、得られたチタン酸リチウム凝集体の、複数の多角形の平滑な平面から構成され、前記複数の平面の一部の連接する平面が規則的に繰り返される階段状の構造を有する一次粒子の割合、単相化率、電流値０．１Ｃ及び１０Ｃの電気容量、容量維持率の結果を表１に示す。なお、窒素吸着を用いたＢＥＴ法による比表面積は３．８ｍ２／ｇであった。また、チタン酸リチウム一次粒子の粒径は０．４〜１．０μｍ、チタン酸リチウム凝集体の平均粒径は４．５μｍであった。
【００９５】
【表１】
0005940529.tif 000002
【産業上の利用可能性】
【００９６】
急速充放電時の電気容量およびサイクル特性を従来より向上させたリチウムイオン二次電池およびリチウムイオンキャパシタを提供することができ、有望である。
【符号の説明】
【００９７】
１…電極
２…対極
３…電解液
４…セパレータ
５…コイン缶
６…ガスケット
７…缶蓋部
１０…コインセル
【図８】
0005940529.tif 000003
【図１】
0005940529.tif 000004
【図２】
0005940529.tif 000005
【図３】
0005940529.tif 000006
【図４】
0005940529.tif 000007
【図５】
0005940529.tif 000008
【図６】
0005940529.tif 000009
【図７】
0005940529.tif 000010